(57)【要約】      （修正有）【課題】るつぼからの不純物の混入を抑制し、分析者の違い又はその技量によらずに、高純度試料の分析が可能とする。【解決手段】純度が９９．９９９９ｗｔ％以上である融解用ニッケルるつぼを用いて試料を融解し、これを分析することにより、Ｍｎ、Ａｌ、Ｓｉ、Ｍｇ、Ｐｂ、Ｆｅ、Ｃｏ、Ｔｉ、Ｃｕ、Ｃｒ、Ｚｒ、Ｍｏ、Ｗのそれぞれの定量下限値がＭｎ：５ｗｔｐｐｍ、Ａｌ：１０ｗｔｐｐｍ、Ｓｉ：１０ｗｔｐｐｍ、Ｍｇ：５ｗｔｐｐｍ、Ｐｂ：５ｗｔｐｐｍ、Ｆｅ：５ｗｔｐｐｍ、Ｃｏ：５ｗｔｐｐｍ、Ｔｉ:２０ｗｔｐｐｍ、Ｃｕ:２０ｗｔｐｐｍ、Ｃｒ：１０ｗｔｐｐｍ、Ｚｒ:５ｗｔｐｐｍ、Ｍｏ：２ｗｔｐｐｍ、Ｗ：１０ｗｔｐｐｍの分析結果を得る。【選択図】図３
2011107148.tif 000002
【特許請求の範囲】
【請求項１】
分析試料の前処理に用いる融解用ニッケルるつぼであって、該ニッケルるつぼの純度が９９．９９９９ｗｔ％以上であることを特徴とする分析試料の融解用ニッケルるつぼ。
【請求項２】
Ｎａ２ＣＯ３，Ｋ２ＣＯ３，Ｈ３ＢＯ３，ＮａＯＨ，ＫＯＨ，Ｎａ２Ｂ２Ｏ７，Ｌｉ２Ｂ２Ｏ７等から選択したアルカリ剤の一種若しくは複数種からなる塩基性融解剤若しくはこれらにＮａ２Ｏ，Ｎａ２Ｏ２，Ｋ２Ｏ，Ｋ２Ｏ２，ＫＮＯ３，ＫＣｌＯ３等から選択した酸化剤の一種若しくは複数種を添加した塩基性融解剤又はＮａ２Ｓ２Ｏ７，Ｋ２Ｓ２Ｏ７，ＮａＨＳＯ４等から選択した一種若しくは複数種の酸性融解剤を用いて融解を行うことを特徴とする請求項１記載の融解用ニッケルるつぼ。
【請求項３】
試料を予め９９．９９９９ｗｔ％以上の純度のニッケルるつぼで融解し、分析試料とすることを特徴とする高純度ニッケルるつぼを用いた分析試料の作製方法。
【請求項４】
試料を該るつぼに測りとり、さらにＮａ２ＣＯ３，Ｋ２ＣＯ３，Ｈ３ＢＯ３，ＮａＯＨ，ＫＯＨ，Ｎａ２Ｂ２Ｏ７，Ｌｉ２Ｂ２Ｏ７等から選択したアルカリ剤の一種若しくは複数種からなる塩基性融解剤若しくはこれらにＮａ２Ｏ，Ｎａ２Ｏ２，Ｋ２Ｏ，Ｋ２Ｏ２，ＫＮＯ３，ＫＣｌＯ３等から選択した酸化剤の一種若しくは複数種を添加した塩基性融解剤又はＮａ２Ｓ２Ｏ７，Ｋ２Ｓ２Ｏ７，ＮａＨＳＯ４等から選択した一種若しくは複数種の酸性融解剤を用いて融解し、分析試料とすることを特徴とする請求項３の分析試料の作製方法。
【請求項５】
純度が９９．９９９９ｗｔ％以上である融解用ニッケルるつぼを用いて試料を融解し、これを分析することにより、Ｍｎ、Ａｌ、Ｓｉ、Ｍｇ、Ｐｂ、Ｆｅ、Ｃｏ、Ｔｉ、Ｃｕ、Ｃｒ、Ｚｒ、Ｍｏ、Ｗのそれぞれの定量下限値がＭｎ：５ｗｔｐｐｍ、Ａｌ：１０ｗｔｐｐｍ、Ｓｉ：１０ｗｔｐｐｍ、Ｍｇ：５ｗｔｐｐｍ、Ｐｂ：５ｗｔｐｐｍ、Ｆｅ：５ｗｔｐｐｍ、Ｃｏ：５ｗｔｐｐｍ、Ｔｉ:２０ｗｔｐｐｍ、Ｃｕ:２０ｗｔｐｐｍ、Ｃｒ：１０ｗｔｐｐｍ、Ｚｒ:５ｗｔｐｐｍ、Ｍｏ：２ｗｔｐｐｍ、Ｗ：１０ｗｔｐｐｍである分析結果を得ることを特徴とする分析方法。
【発明の詳細な説明】
【技術分野】
【０００１】
本発明は、るつぼからの不純物の混入を抑制し、分析者の違い又はその技量によらずに、高精度の分析が可能となる分析試料の融解用ニッケルるつぼ、分析試料の作製方法及び分析方法に関する。
【背景技術】
【０００２】
最近、より高純度の材料を、迅速にかつ正確に測定することが要求されている。特に近年、難分解性の試料が増えてきているため、より酸化力の強い融解剤が求められている。
難分解性の試料は、一般にフラックスで試料を融解して作製する。フラックスによる融解は、通常炭酸塩（アルカリ）融解、水酸化アルカリ融解、過酸化ナトリウム融解、硫酸水素ナトリウム融解などの融解法などが使用される。しかし、酸化力の強い融解剤を使用すると、るつぼ自体が磨耗し易くなり、その結果、るつぼ中の不純物が溶出するという問題が生じていた。
すなわち、上記のような要求が増えるにしたがって、使用する器具からの汚染の影響により測定値に違いが出るという問題があり、信頼性確認のために再分析を行うということがしばしば行われている。
【０００３】
上記のように、従来の試料融解用のニッケルるつぼは、純度９９ｗｔ％（２Ｎ）レベルであるため、るつぼからの不純物混入により定量下限値が高くなり、最近の高純度試料の分析には適用できないと言う問題を生じている。しかしながら、従来は特にるつぼの純度に注意を払われておらず、測定の回数を増やしたり、前処理の工夫をする程度に終わっているのが現状であった。
このような高純度材料に対応する分析手段の特許文献は少ないが、それらの中で参考となる資料を紹介すると、例えば試料を定性、定量分析するための試料の調整方法に関するもので、試料を金属箔に載せて金属箔とともに加熱分解し、さらに溶液化するという技術がある（特許文献１参照）が、これは極めて特殊な手法であり、汎用性のあるものではない。
【０００４】
また、アルカリ融剤を用いて鉱石の化学分析を行うるつぼが、ＰｔにＰｄを５〜９０ｗｔ％添加したＰｔ合金又はＰｄ合金からなる化学分析用るつぼ（特許文献２参照）が開示されている。しかし、これはいずれも高価なるつぼ材料を使用することが前提となっており、試料元素によっては合金生成が起こることから実用的でないという問題がある。さらに、ニッケルるつぼ中で、ロジウム−ルテニウム合金めっき皮膜を過酸化ナトリウム又は過酸化カリウムで加熱融解し、皮膜中のロジウム量を分析する方法が開示されている（特許文献３参照）。しかし、この特許文献３では、るつぼの純度については、一切開示はない。したがって、従来レベルの純度（２Ｎレベル）のるつぼであることが強く推定される。そのため、不純物混入により定量下限値が高く、精度の高い分析は得られていない問題がある。
また、特許文献４には、高純度ニッケルをるつぼに使用するという開示はあるが、どの程度の高純度ニッケルなのか全く不明であり、また融解剤への適合性、定量下限値などの開示が一切ないので、参考にすることもできない資料である。
【先行技術文献】
【非特許文献】
【０００５】
【非特許文献１】「ぶんせき」入門講座、１９７９年１０月発行、「溶解に用いられる試薬」頁６４８〜６５５
【特許文献】
【０００６】
【特許文献１】特開平１０−３８７７３号公報
【特許文献２】特開平２−１７２５４０号公報
【特許文献３】特開昭５８−４８８５４号公報
【特許文献４】特開２００４−６９４１３号公報
【発明の開示】
【発明が解決しようとする課題】
【０００７】
高純度の材料を、迅速にかつ正確に測定することが要求されている最近の分析技術に鑑み、るつぼからの不純物の混入を抑制し、分析者の違い又はその技量によらずに、高純度試料の分析が可能となる分析試料の融解用ニッケルるつぼ及び分析試料の作製方法並びに分析方法を得ることを課題とする。
【課題を解決するための手段】
【０００８】
上記の課題に鑑み、本発明は以下の発明を提供するものである。
その１）として、分析試料の前処理に用いる融解用ニッケルるつぼであって、該ニッケルるつぼの純度が９９．９９９９ｗｔ％以上である分析試料の融解用ニッケルるつぼを提供する。
その２）として、Ｎａ２ＣＯ３，Ｋ２ＣＯ３，Ｈ３ＢＯ３，ＮａＯＨ，ＫＯＨ，Ｎａ２Ｂ２Ｏ７，Ｌｉ２Ｂ２Ｏ７等から選択したアルカリ剤の一種若しくは複数種からなる塩基性融解剤若しくはこれらにＮａ２Ｏ，Ｎａ２Ｏ２，Ｋ２Ｏ，Ｋ２Ｏ２，ＫＮＯ３，ＫＣｌＯ３等から選択した酸化剤の一種若しくは複数種を添加した塩基性融解剤又はＮａ２Ｓ２Ｏ７，Ｋ２Ｓ２Ｏ７，ＮａＨＳＯ４等から選択した一種若しくは複数種の酸性融解剤を用いて融解を行う１）記載の融解用ニッケルるつぼを提供する。融解剤の一覧を表１に示す。
その３）として、試料を予め９９．９９９９ｗｔ％以上の純度のニッケルるつぼで融解し、分析試料とする高純度ニッケルるつぼを用いた分析試料の作製方法を提供する。
【０００９】
その４）として、試料を該るつぼに測りとり、さらにＮａ２ＣＯ３，Ｋ２ＣＯ３，Ｈ３ＢＯ３，ＮａＯＨ，ＫＯＨ，Ｎａ２Ｂ２Ｏ７，Ｌｉ２Ｂ２Ｏ７等から選択したアルカリ剤の一種若しくは複数種からなる塩基性融解剤若しくはこれらにＮａ２Ｏ，Ｎａ２Ｏ２，Ｋ２Ｏ，Ｋ２Ｏ２，ＫＮＯ３，ＫＣｌＯ３等から選択した酸化剤の一種若しくは複数種を添加した塩基性融解剤又はＮａ２Ｓ２Ｏ７，Ｋ２Ｓ２Ｏ７，ＮａＨＳＯ４等から選択した一種若しくは複数種の酸性融解剤を用いて融解し、分析試料とする３）記載の分析試料の作製方法を提供する。（表１参照）
その５）として、純度が９９．９９９９ｗｔ％以上である融解用ニッケルるつぼを用いて試料を融解し、これを分析することにより、Ｍｎ、Ａｌ、Ｓｉ、Ｍｇ、Ｐｂ、Ｆｅ、Ｃｏ、Ｔｉ、Ｃｕ、Ｃｒ、Ｚｒ、Ｍｏ、Ｗのそれぞれの定量下限値がＭｎ：５ｗｔｐｐｍ、Ａｌ：１０ｗｔｐｐｍ、Ｓｉ：１０ｗｔｐｐｍ、Ｍｇ：５ｗｔｐｐｍ、Ｐｂ：５ｗｔｐｐｍ、Ｆｅ：５ｗｔｐｐｍ、Ｃｏ：５ｗｔｐｐｍ、Ｔｉ:２０ｗｔｐｐｍ、Ｃｕ:２０ｗｔｐｐｍ、Ｃｒ：１０ｗｔｐｐｍ、Ｚｒ:５ｗｔｐｐｍ、Ｍｏ：２ｗｔｐｐｍ、Ｗ：１０ｗｔｐｐｍの分析結果を得る分析方法を提供する。
【００１０】
【表１】
2011107148.tif 000003
【発明の効果】
【００１１】
本発明は、ニッケルるつぼの純度が９９．９９９９ｗｔ％以上である分析試料の融解用ニッケルるつぼを使用することによって、るつぼからの不純物の混入を抑制し、高純度の分析が可能となり、さらに作業時間の短縮化及び使用する試薬の量の軽減化となり、高純度の材料を迅速にかつ正確に測定することが要求されている最近の分析技術の要請に応えることができるという優れた効果を有する。
【図面の簡単な説明】
【００１２】
【図１】実施例１の分析の工程を説明する概略説明図である。
【図２】比較例１の分析の工程を説明する概略説明図である。
【図３】本発明の高純度品であるニッケルるつぼと従来品のニッケルるつぼの定量下限値を示す図である。
【発明を実施するための形態】
【００１３】
本発明に用いる分析試料の前処理に用いる融解用ニッケルるつぼとして、純度は９９．９９９９ｗｔ％以上ニッケルるつぼを使用する。
本発明の分析の一般的な手順は、次の通りである。この分析手順の概要を図１に示す。
（１）試料をニッケルるつぼに入れる。
（２）るつぼにアルカリ融剤等の融剤を加える。
（３）バーナー又はマッフル炉でるつぼを加熱し前記融剤及び試料を融解させる。
（４）試料をＰＴＦＥ製等のビーカーに移す。
（５）酸等を添加する。
（６）ビーカーを加熱し、溶解する。
（７）メスフラスコに移す。
（８）水を加え、液量を所定の値にする。
（９）これをＩＣＰ−ＡＥＳ等による測定を行う。
【００１４】
以上に示す純度が９９．９９９９ｗｔ％以上である融解用ニッケルるつぼを用いて試料を融解し、これを分析することにより、Ｍｎ、Ａｌ、Ｓｉ、Ｍｇ、Ｐｂ、Ｆｅ、Ｃｏ、Ｔｉ、Ｃｕ、Ｃｒ、Ｚｒ、Ｍｏ、Ｗのそれぞれの定量下限値が、Ｍｎ：５ｗｔｐｐｍ、Ａｌ：１０ｗｔｐｐｍ、Ｓｉ：１０ｗｔｐｐｍ、Ｍｇ：５ｗｔｐｐｍ、Ｐｂ：５ｗｔｐｐｍ、Ｆｅ：５ｗｔｐｐｍ、Ｃｏ：５ｗｔｐｐｍ、Ｔｉ:２０ｗｔｐｐｍ、Ｃｕ:２０ｗｔｐｐｍ、Ｃｒ：１０ｗｔｐｐｍ、Ｚｒ:５ｗｔｐｐｍ、Ｍｏ：２ｗｔｐｐｍ、Ｗ：１０ｗｔｐｐｍの分析結果を得ることができるという優れた効果を有する。
【実施例】
【００１５】
以下、実施例及び比較例に基づいて説明する。なお、本実施例はあくまで一例であり、この例のみに制限されるものではない。すなわち、本発明に含まれる他の態様または変形を包含するものである。
【００１６】
（実施例１）
本発明の実施例では、９９．９９９９ｗｔ％の純度の高純度ニッケルるつぼを使用し、ＳｎＯ２中の不純物Ｚｒ，Ｓｉ，Ｆｅ，Ａｌなどの定量を行った。分析手順を図１に沿って説明する。分析条件及び分析結果は、次の通りである。
試料１ｇを取り、これを上記高純度ニッケルるつぼに入れ、それぞれ所定量（数ｇ）のＫＯＨ及びＫＮＯ３を添加した。これをバーナーで加熱し、この後、塩酸（ＨＣｌ）を２０ｍｌ、超純水５０ｍｌ添加した。
次に、これを３００ｍｌのテフロンビーカーに移し、加熱・溶解した。溶融後、全量を２５０ｍｌフラスコに入れ、さらに超純水を加えて液量規定を行った。そして、このようにして得た試料について、ＩＣＰ−ＡＥＳによる測定を行った。
主な不純物の測定結果を、９９％の純度のNiルツボを使用した場合との対比として表２に示す。
【００１７】
【表２】
2011107148.tif 000004
【００１８】
下表３に示すように、本願発明の高純度ニッケルるつぼを使用することにより、定量下限を著しく引き下げることができ、またＺｒ，Ｓｉ，Ｆｅ，Ａｌなどの定量を一度の操作で行うことができるという優れた結果が得られた。
すなわち、２Ｎレベルの純度のニッケルるつぼを使用した場合では、純度が低いので、ニッケルるつぼから多量のＡｌ，Ｓｉ，Ｆｅなどが溶出する。したがって、この場合はジルコニウムるつぼを使用することが必要である。しかし、本実施例に示すように、ジルコニウムを定量する必要がある材料には、ジルコニウムるつぼを用いて測定できない。
したがって、このような分析のためには、定量下限を引き下げるために、数回の分析操作を必要としていたのであるが、本発明の実施例１では、一度の操作で定量化が可能となった。
定量下限値はブランク試料６個測定の標準偏差（σ）の１０倍と定義し、表３に示す数値を下限値とすることが可能となった。
【００１９】
【表３】
2011107148.tif 000005
【００２０】
（比較例１）
本比較例１では、図１の分析手順のうち、高純度Niるつぼの代わりに９９ｗｔ％の純度の市販ニッケルるつぼを用いて、実施例１と同様に、ＳｎＯ２中の不純物Ｚｒ，Ｓｉ，Ｆｅ，Ａｌなどの定量を行った。
以下の作業方法は、ニッケルるつぼ及びジルコニウムるつぼを用いた場合、いずれも実施例１と同様とした。すなわち、試料１ｇを取り、これを上記ニッケルるつぼ及びジルコニウムるつぼに入れ、それぞれ所定量（数ｇ）のＫＯＨ及びＫＮＯ３を添加し、これをバーナーで加熱した。この後、塩酸（ＨＣｌ）を２０ｍｌ、超純水５０ｍｌ添加した。次に、これを３００ｍｌのテフロンビーカーに移し、加熱・溶解した。
溶融後、全量を２５０ｍｌフラスコに入れ、さらに超純水を加えて液量規定を行った。そして、このようにして得た試料について、ＩＣＰ−ＡＥＳによる測定を行った。
この測定結果を、実施例１と対比して表２に示す。
【００２１】
従来のニッケルるつぼは、純度が２Ｎレベルと低いので、不純物の含有量が多く、酸に難分解性のサンプル中の不純物分析に適用した場合、るつぼからのコンタミネーションが大きく、異常な分析結果となった。
特に、マンガン（Ｍｎ）、ケイ素（Ｓｉ）、鉄（Ｆｅ）、アルミニウム（Ａｌ）については、高値をとった。このため、不純物の定量下限の低減化の要求があるにもかかわらず、これに応えることができないことが分る。
【００２２】
以上のことから、表２に示すように、２Ｎレベルの純度のニッケルるつぼを使用した場合では、純度が低いので、ニッケルるつぼから多量のＡｌ，Ｓｉ，Ｆｅなどが溶出する。このため、Ａｌ,Ｓｉ,Ｆｅなどの分析にはニッケルルツボを使用できず、この場合はジルコニウムるつぼを使用することが必要であった。このため、図２のようにＺｒとそれ以外の成分を別々の手順で分析する必要があり、実施例１に比較して、２倍の作業時間を要することになった。
【００２３】
定量下限値はブランク試料６個測定の標準偏差（σ）の１０倍と定義し、比較例においては、同様に表３に示す数値が下限値となった。表３の従来品である低純度ニッケルるつぼを使用した場合と本発明の高純度ニッケルるつぼを使用した場合の、主な不純物元素の定量下限値の結果を図３に示す。
この表３及び図３に示すように、実施例と比較例では、定量下限値の大きな差異があり、本願発明の定量下限値の大きな改善が可能であることが確認できた。
【００２４】
上記実施例ではＫＯＨ及びＫＮＯ３を用いて試料を溶解したが、他の融解剤を含む物、すなわち本願発明において示す、Ｎａ２ＣＯ３，Ｋ２ＣＯ３，Ｈ３ＢＯ３，ＮａＯＨ，ＫＯＨ，Ｎａ２Ｂ２Ｏ７，Ｌｉ２Ｂ２Ｏ７等から選択したアルカリ剤の一種若しくは複数種からなる塩基性融解剤若しくはこれらにＮａ２Ｏ，Ｎａ２Ｏ２，Ｋ２Ｏ，Ｋ２Ｏ２，ＫＮＯ３，ＫＣｌＯ３等から選択した酸化剤の一種若しくは複数種を添加した塩基性融解剤又はＮａ２Ｓ２Ｏ７，Ｋ２Ｓ２Ｏ７，ＮａＨＳＯ４等から選択した一種若しくは複数種の酸性融解剤を用いて融解した場合でも、同様の結果が得られた。
【産業上の利用可能性】
【００２５】
ニッケルるつぼの純度が９９．９９９９ｗｔ％以上である、本発明の高純度ニッケルるつぼを使用することによって、るつぼからの不純物の混入を抑制し、高純度の分析が可能となり、さらに作業時間の短縮化及び使用する試薬の量の軽減化となるという優れた効果を有するので、高純度の材料を迅速にかつ正確に測定するという最近の分析技術の要請に応えることができる。
【図１】
2011107148.tif 000006
【図２】
2011107148.tif 000007
【図３】
2011107148.tif 000008
【手続補正書】
【提出日】平成22年12月24日(2010.12.24)
【手続補正１】
【補正対象書類名】特許請求の範囲
【補正対象項目名】全文
【補正方法】変更
【補正の内容】
【特許請求の範囲】
【請求項１】
純度が９９．９９９９ｗｔ％以上である融解用ニッケルるつぼを用いて試料を融解し、これを分析することにより、Ｍｎ、Ａｌ、Ｓｉ、Ｍｇ、Ｐｂ、Ｆｅ、Ｃｏ、Ｔｉ、Ｃｕ、Ｃｒ、Ｚｒ、Ｍｏ、Ｗのそれぞれの定量下限値を、Ｍｎ：５ｗｔｐｐｍ、Ａｌ：１０ｗｔｐｐｍ、Ｓｉ：１０ｗｔｐｐｍ、Ｍｇ：５ｗｔｐｐｍ、Ｐｂ：５ｗｔｐｐｍ、Ｆｅ：５ｗｔｐｐｍ、Ｃｏ：５ｗｔｐｐｍ、Ｔｉ:２０ｗｔｐｐｍ、Ｃｕ:２０ｗｔｐｐｍ、Ｃｒ：１０ｗｔｐｐｍ、Ｚｒ:５ｗｔｐｐｍ、Ｍｏ：２ｗｔｐｐｍ、Ｗ：１０ｗｔｐｐｍとすることを特徴とする分析方法。
【請求項２】
Ｎａ２ＣＯ３，Ｋ２ＣＯ３，Ｈ３ＢＯ３，ＮａＯＨ，ＫＯＨ，Ｎａ２Ｂ２Ｏ７，Ｌｉ２Ｂ２Ｏ７から選択したアルカリ剤の一種若しくは複数種からなる塩基性融解剤若しくはこれらにＮａ２Ｏ，Ｎａ２Ｏ２，Ｋ２Ｏ，Ｋ２Ｏ２，ＫＮＯ３，ＫＣｌＯ３から選択した酸化剤の一種若しくは複数種を添加した塩基性融解剤又はＮａ２Ｓ２Ｏ７，Ｋ２Ｓ２Ｏ７，ＮａＨＳＯ４から選択した一種若しくは複数種の酸性融解剤を用いて融解を行うことを特徴とする請求項１記載の分析方法。
【請求項３】
試料を予め９９．９９９９ｗｔ％以上の純度のニッケルるつぼに測りとり、さらにＮａ２ＣＯ３，Ｋ２ＣＯ３，Ｈ３ＢＯ３，ＮａＯＨ，ＫＯＨ，Ｎａ２Ｂ２Ｏ７，Ｌｉ２Ｂ２Ｏ７から選択したアルカリ剤の一種若しくは複数種からなる塩基性融解剤若しくはこれらにＮａ２Ｏ，Ｎａ２Ｏ２，Ｋ２Ｏ，Ｋ２Ｏ２，ＫＮＯ３，ＫＣｌＯ３から選択した酸化剤の一種若しくは複数種を添加した塩基性融解剤又はＮａ２Ｓ２Ｏ７，Ｋ２Ｓ２Ｏ７，ＮａＨＳＯ４から選択した一種若しくは複数種の酸性融解剤を用いて融解し、分析試料の、Ｍｎ、Ａｌ、Ｓｉ、Ｍｇ、Ｐｂ、Ｆｅ、Ｃｏ、Ｔｉ、Ｃｕ、Ｃｒ、Ｚｒ、Ｍｏ、Ｗのそれぞれの定量下限値を、Ｍｎ：５ｗｔｐｐｍ、Ａｌ：１０ｗｔｐｐｍ、Ｓｉ：１０ｗｔｐｐｍ、Ｍｇ：５ｗｔｐｐｍ、Ｐｂ：５ｗｔｐｐｍ、Ｆｅ：５ｗｔｐｐｍ、Ｃｏ：５ｗｔｐｐｍ、Ｔｉ:２０ｗｔｐｐｍ、Ｃｕ:２０ｗｔｐｐｍ、Ｃｒ：１０ｗｔｐｐｍ、Ｚｒ:５ｗｔｐｐｍ、Ｍｏ：２ｗｔｐｐｍ、Ｗ：１０ｗｔｐｐｍとする分析試料の作製方法。